СПОСОБ ИНДУЦИРОВАННОГО ЛАЗЕРОМ ТЕРМИЧЕСКОГО РАЗДЕЛЕНИЯ КЕРАМИЧЕСКОГО ИЛИ ИНОГО ХРУПКОГО МАТЕРИАЛА

1. Способ для индуцированного лазером термического разделения пластин, изготовленных из керамики или другого хрупкого материала, причем пластина (7) сканируется вдоль предусмотренной линии (6) разделения лазерным лучом (2) для ввода тепла в пластину для создания термических напряжений в материале, причем напряжения приводят к разлому вдоль предусмотренной линии разделения,
отличающийся тем, что предусмотренная линия (6) разделения многократно сканируется лазерным лучом (2) постоянно в одном и том же направлении, причем индивидуальные сканирования разделены соответствующей паузой, длительность которой выбирается и настраивается как функция конкретного материала, подлежащего разделению.
2. Способ по п.1, в котором длинная линия (6) разделения сканируется лазерным лучом (2) с приращением как результат того факта, что лазерный луч сканирует в течение каждого индивидуального сканирования относительно длинного участка вдоль линии разделения, причем упомянутый участок короче, чем линия разделения, и сдвигается вперед в течение каждого последующего процесса сканирования на приращение, соответствующее доле длины сканируемого участка, относительно линии разделения.
3. Способ по п.1, в котором линия (6) разделения сканируется по всей ее длине в течение каждого индивидуального сканирования, при этом интенсивность вводимого тепла увеличивается после каждого индивидуального сканирования или после в каждом случае множества индивидуальных сканирований.
4. Способ по п.2, в котором сканирование с приращением всей линии (6) разделения повторяется, по меньшей мере, однократно, причем интенсивность вводимого тепла увеличивается в течение указанного или каждого повторения.
5. Способ по любому из пп.1-4, в котором паузы между индивидуальными сканированиями формируются путем отключения или ослабления лазерного луча (2).
6. Способ по любому из пп.1-4, в котором незадолго перед ожидаемым разломом материала пластины охладитель вдувается или распыляется в область линии (6) разделения с помощью охлаждающего сопла, чтобы способствовать инициированию первоначального разлома.